СЫРЬЕВАЯ СМЕСЬ ДЛЯ ИЗГОТОВЛЕНИЯ ОБЛИЦОВОЧНОЙ ПЛИТКИ
CRUDE MIXTURE FOR MAKING FACING TILES

Изобретение относится к составам сырьевых смесей, которые могут быть использованы в производстве облицовочной плитки.
Известна сырьевая смесь, содержащая, мас.%: глина 14,0-40,0; шлак никелевого производства 51,0-78,0; вода - остальное [1].
Задачей изобретения является повышение морозостойкости изделий, полученных из сырьевой смеси.
Технический результат достигается тем, что сырьевая смесь для изготовления облицовочной плитки, содержащая глину, шлак никелевого производства, воду, дополнительно включает жидкое калиевое стекло, кварцевый песок и глинозем при следующем соотношении компонентов, мас.%: глина 54,8-57,7; шлак никелевого производства 3,0-5,0; жидкое калиевое стекло 0,2-0,3; кварцевый песок 14,0-16,0; глинозем 3,0-5,0; вода 18,0-23,0.
2
2
3
2
3
3
Для приготовления сырьевой смеси могут быть использованы глины, характеризующиеся следующим химическим составом, мас.%: SiO 42,18-75,34; AlO 9,45-22,9; FeO 3,59-13,27; CaO 1,57-15,9; MgO 0,29-4,0; SO 0,1-3,4; п.п.п. 3,66-19,08.
2
2
2
3
2
3
Шлак никелевого производства содержит, мас.%: SiO 40,44; TiO 0,5; AlO 6,7; FeO 0,16; FeO 0,69; MnO 0,06; MgO 9,4; CaO 36,57.
3
Может быть использовано жидкое калиевое стекло с плотностью 1300-1500 кг/м и модулем 3,6-4.
В таблице приведены составы сырьевой смеси для изготовления облицовочной плитки.
Таблица
Компоненты
Состав, мас.%:
1
2
3
Глина
54,8
56,25
57,7
Шлак никелевого производства
3,0
4,0
5,01
Жидкое калиевое стекло
0,2
0,25
0,3
Кварцевый песок
14,0
15,0
16,0
Глинозем
5,0
4,0
3,0
Вода
23,0
20,5
18,0
Морозостойкость, циклы
~200
~200
~200
Компоненты дозируют в требуемых количествах. Шлак никелевого производства, кварцевый песок, глинозем размалывают до порошкообразного состояния, смешивают с глиной, добавляют воду, жидкое калиевое стекло и готовят сырьевую смесь. Из смеси пластическим способом формуют облицовочную плитку, на ее поверхность наносят (напыляют) слой цветной глазури и при температуре 1000-1100°С проводят обжиг.
Источник информации
1. SU 606841, C04B 27/04, 1978.